(57)【要約】【課題】  印刷層の脱落や呆けがなく、印刷内容を長期に維持して鮮明に視覚でき、図柄等の印刷にても通気性を良好に維持して印刷層がない場合と同様な発熱温度や発熱持続時間を維持する積層多孔基材及び使捨てカイロを得ること。【解決手段】  多孔質フィルム（１）と通気性基材（３）を通気性接着層（２）を介し接着してなり、その多孔質フィルムと通気性基材の一方又は両方が前記接着面側に印刷層（３１）を有する積層多孔基材、及びその積層多孔基材を少なくとも一部に用いた収納袋の内部に発熱体を収容してなる使捨てカイロ。【効果】 印刷層が多孔質フィルムや通気性基材に保護されて水蒸気や擦れ等にて脱落や呆けを生じにくく、基材の積層過程に加えて使捨てカイロ等の製造工程にても印刷層の消失を防止でき、印刷層維持の信頼性に優れる。【選択図】  図１
2008093474.tif 000002
【特許請求の範囲】
【請求項１】
多孔質フィルムと通気性基材を通気性接着層を介し接着してなり、その多孔質フィルムと通気性基材の一方又は両方が前記接着面側に印刷層を有することを特徴とする積層多孔基材。
【請求項２】
請求項１において、通気性基材が不織布からなり、それに印刷層を有する積層多孔基材。
【請求項３】
請求項１又は２において、通気性接着層が１〜５０μｍ径の繊維の坪量１〜３０ｇ／ｍ2の堆積層からなり、多孔質フィルムが０．１〜１０μｍの平均孔径を有して透湿度１００〜１５００ｇ／ｍ2・dayのものである積層多孔基材。
【請求項４】
請求項１〜３において、印刷層が文字、図形、記号又はそれらの結合の着色層からなる積層多孔基材。
【請求項５】
請求項１〜４に記載の積層多孔基材を少なくとも一部に用いた収納袋の内部に発熱体を収容してなることを特徴とする使捨てカイロ。
【発明の詳細な説明】
【技術分野】
【０００１】
本発明は、印刷内容の長期安定性に優れる通気性の積層多孔基材、及びそれを用いた使捨てカイロに関する。
【背景技術】
【０００２】
従来、使捨てカイロの収納袋等に用いうる通気性を有して印刷処理された積層多孔基材としては、多孔質フィルムと通気性基材を多孔性の粘着層を介し接着したもの（特開平８−１３１４７２号公報）の外表面に印刷処理を施したものが知られていた。
【０００３】
前記において印刷による処理は、エンボス加工や加熱スタンプ加工等による装飾処理では積層多孔基材を穿孔し、使捨てカイロとした場合に発熱異常の原因となる貫通孔が発生して低温火傷等を起す場合があり、その防止を目的とする。
【０００４】
しかしながら、従来方式による外表面への印刷処理では、印刷層が脱落しやすくて使用期間中その印刷内容を維持することが困難なこと、印刷内容が鮮明に見えにくいこと、通気性に悪影響して発熱の温度や持続時間を低下させることなどの問題点があった。
【０００５】
すなわち通例、使捨てカイロの収納袋は、多孔質フィルムを内側、通気性基材を外側として形成され、その多孔質フィルムの外表面（袋内側）への印刷では、発熱体から発生する水蒸気等で印刷インクが剥げやすく、また印刷内容が呆けて鮮明さを欠きやすく、図柄等の印刷では通気性を低下させる問題点があった。一方、通気性基材の外表面（袋外側）への印刷では、擦れ等による印刷層の脱落が激しく、毛羽立ちによる印刷内容の呆けも発生しやすい問題点があった。
【０００６】
【特許文献１】特開平８−１３１４７２号公報
【発明の開示】
【発明が解決しようとする課題】
【０００７】
本発明は、印刷層の脱落や呆けが生じにくく、印刷内容を長期に維持して鮮明に視覚でき、図柄等の印刷にても通気性を良好に維持して印刷層がない場合と同様な発熱温度や発熱持続時間を維持する積層多孔基材及び使捨てカイロを得ることを課題とする。
【課題を解決するための手段】
【０００８】
本発明は、多孔質フィルムと通気性基材を通気性接着層を介し接着してなり、その多孔質フィルムと通気性基材の一方又は両方が前記接着面側に印刷層を有することを特徴とする積層多孔基材、及びその積層多孔基材を少なくとも一部に用いた収納袋の内部に発熱体を収容してなることを特徴とする使捨てカイロを提供するものである。
【発明の効果】
【０００９】
本発明によれば、印刷層が多孔質フィルムや通気性基材に保護されて水蒸気や擦れ等にて脱落や呆けを生じにくく、印刷内容を長期に維持して鮮明に視覚でき、図柄等の大面積印刷にても通気性を良好に維持する積層多孔基材が得られて、印刷層がない場合と同様な発熱温度や発熱持続時間を維持する使捨てカイロを得ることができる。
【００１０】
また前記の通気性基材等による保護機能により、基材の積層過程に加えて使捨てカイロ等の製造工程にても印刷層が保護されてその消失を防止でき、印刷層維持の信頼性に優れている。さらに繊維堆積層からなる接着層にて接着処理したものの場合には、接着力や透湿度安定性や耐熱性にも優れて使捨てカイロとしてもシワや剥離を生じにくく、接着層によるクッション性等に基づいて風合いにも優れている。
【発明を実施するための最良の形態】
【００１１】
本発明による積層多孔基材は、多孔質フィルムと通気性基材を通気性接着層を介し接着してなり、その多孔質フィルムと通気性基材の一方又は両方が前記接着面側に印刷層を有するものからなる。その例を図１に示した。１が多孔質フィルム、２が通気性接着層、３が通気性基材、３１が印刷層である。
【００１２】
積層多孔基材の形成に用いる多孔質フィルムや通気性基材については従来の使捨てカイロなどに準じることができ、特に限定はない。ちなみにその例としてはポリエチレン、就中、直鎖状低密度ポリエチレンやポリプロピレン等のポリオレフィン系樹脂に炭酸カルシウム等の無機充填材、特に平均粒径が３０μｍ以下のものを配合して押出し方式等の適宜な方式にてフィルムとしたものを一軸や二軸等にて延伸処理してなる多孔質フィルム、あるいはポリアミド系繊維やポリエステル系繊維、ポリプロピレン系繊維等からなる不織布状ないしフェルト状の通気性基材などがあげられる。
【００１３】
使捨てカイロとした場合の通気性による適度な発熱性などの点より好ましく用いうる多孔質フィルムは、０．１〜１０μｍの平均孔径を有して透湿度が１００〜１５００ｇ／ｍ2・dayのものであり、また好ましく用いうる通気性基材は、目付（秤量）が１０〜１００ｇ／ｍ2の不織布である。
【００１４】
積層多孔基材は、多孔質フィルムと通気性基材を適宜な通気性接着層を介して接着することにより形成しうるが、その接着処理に際しては予めその接着面側に所定の印刷処理を施した多孔質フィルム又は／及び通気性基材が用いられる。
【００１５】
従って前記の多孔質フィルム又は／及び通気性基材は、その接着面側に印刷層を有するものであることが必要であるが、その印刷処理は接着処理直前までの適宜な段階で施すことができる。よって接着工程前の別工程にて予め印刷処理を施した多孔質フィルム又は／及び通気性基材を用いてもよいし、接着工程で多孔質フィルム又は／及び通気性基材に印刷処理を施しつつ接着処理してもよい。
【００１６】
前記において印刷層は、例えばグラビア方式やスクリーン方式、フレキソ方式などの任意な方式にて形成することができる。また印刷インクにも、例えば水性や油性等の媒体系インク、紫外線硬化型等の硬化型インクなどの任意なインクを用いうる。
【００１７】
さらに印刷内容についても任意であり、例えば商品名や製造番号や製造者名等の文字、水玉等の模様やキャラクター図等の図形、バーコード等の記号、文字や図形や記号等が結合したものなどの適宜な印刷内容であってよい。なお印刷層は、視認性などの点より着色層からなること、就中、多孔質フィルム又は／及び通気性基材に対してコントラストに優れる着色層からなることが一般的であるが、これに限定されない。
【００１８】
印刷層は、上記の如く多孔質フィルムと通気性基材の一方又は両方に設けることができる。多孔質フィルムの接着面側に印刷層を設けてなる積層多孔基材をその多孔質フィルムが収納袋の内側となるように使捨てカイロ等を形成した場合にても、通気性基材と通気性接着層を介して多孔質フィルム上の印刷内容を良好に判読可能に視認することができる。前記使捨てカイロ等とした場合の印刷内容の鮮明な視認性などの点よりは、通気性基材の接着面側に印刷層を設けることが好ましい。
【００１９】
多孔質フィルムと通気性基材を接着するための通気性接着層は、パターン塗工の接着層やホットメルト型の多孔質接着フィルムなどの、通気性を示す適宜な接着層にて形成しうる。孔の微細性や均等分布等により通気性や接着力に偏りが少なく、風合いにも優れる接着処理の点などよりは、接着性物質を繊維化して不織布状、ないし絡まり繊維状等に堆積させてなる接着層を介した接着処理が好ましい。
【００２０】
かかる通気性接着層の形成は、例えば接着性物質を加熱溶融下に熱風を介し吹付け展開する、図２に例示したカーテンスプレ方式やメルトブロー方式やスロットスプレ方式などの適宜な方式で接着性物質４を繊維化して多孔質フィルムや通気性基材やセパレータ等からなる適宜な支持基材上に展開堆積させ、多孔状態の接着層２とする方法などの、接着性物質を適宜な方式で繊維化してそれを多孔状態に配置する適宜な方法にて行うことができる。接着性物質を加熱溶融下に繊維状とすることで臭気が揮散して微臭性にも優れるものとなる。
【００２１】
なお前記図例のカーテンスプレ方式による方法においては、印刷層３１を有する通気性基材３を巻取ロール３２より順次繰出しつつ、密閉容器中の接着性物質４を加熱溶融させてダイス５に供給し、矢印の如くダイス上方より熱風を吹込むことで溶融した接着性物質がスプレーヘッド５１より繊維化４１されてカーテン状に吹出され、それがコンベア６を介し順次移動する前記通気性基材３の印刷層３１の上に展開塗布され、その繊維が堆積してなる不織布状の多孔構造を有する接着層２が形成され、その上に巻取ロール１１より順次繰出される多孔質フィルム１が配置されてピンチロール６１を介し接着処理されて巻取ロール７１に巻取られ、一連の同じ工程で目的の積層多孔基材７が形成される。
【００２２】
接着力と通気性のバランスなどの点より好ましい通気性接着層は、その接着層を形成する繊維の平均径が０．１μｍ〜１ｍｍ、就中０．５〜１００μｍ、特に１〜５０μｍであり、かかる平均径の繊維が坪量１００ｇ／ｍ2以下、就中１〜３０ｇ／ｍ2、特に２〜１０ｇ／ｍ2の割合で不織布状ないし絡まり繊維状ないし蜘蛛の巣状の多孔構造に堆積したものである。なお前記の平均繊維径は、例えば走査顕微鏡で通気性接着層をランダムに写真を採り、その任意な１０点における繊維径の平均値を算出する方法などにより求めることができる。
【００２３】
積層多孔基材の形成は、上記した図２の方法の如く、多孔質フィルム又は／及び通気性基材の上に通気性接着層を形成してそれらをラミネートする方式、あるいはセパレータ上に形成した通気性接着層を多孔質フィルム又は／及び通気性基材の接着面に移着し、その移着層を介してラミネートする方式などの適宜な方式にて行うことができる。なお多孔質フィルムや通気性基材の接着面には、接着力の向上等を目的にコロナ処理やプラズマ処理、スパッタエッチング処理や下塗剤等によるアンカー処理などの適宜な処理を必要に応じ施すこともできる。
【００２４】
前記の繊維を形成するための接着性物質としては、例えばホットメルト型の粘着剤ないし接着剤の如く、加熱溶融できて常温又は加熱溶融時もしくはその加熱溶融物の繊維化時に粘着性を示すもの、あるいは形成した繊維の再加熱で接着性を示すものなどの適宜なものを用いうる。
【００２５】
ちなみに前記接着性物質の例としては、ＳＩＳやＳＢＳ、ＳＥＢＳやＳＩＰＳの如きスチレン系エラストマ、ポリエチレン、特に超低密度ポリエチレンやポリプロピレン、エチレン・酢酸ビニル共重合体の如きオレフィン系ポリマー、アクリル酸やメタクリル酸等のアルキルエステルを成分とするアクリル系ポリマー、ポリエステル系やポリアミド系やウレタン系等の熱可塑性樹脂などを成分とするものがあげられる。
【００２６】
就中、多孔質フィルムの孔を閉塞して通気性を低下させやすい経日変化による低分子量成分の滲みだし等を生じにくくて保存安定性に優れ、また袋作製時の輻射熱やカイロ使用時の発熱等で多孔質フィルムと通気性基材の間にシワの生じることを防止しうる耐熱性などの点より好ましく用いうる接着性物質は、ホットメルト型のポリアミド系共重合体や反応型ポリウレタンを成分とするものである。
【００２７】
接着性物質は、１種又は２種以上をブレンドして用いうる。また接着性物質の調製に際しては、溶融粘度や動的弾性率、接着特性等の調節などを目的に必要に応じて接着性付与剤や軟化剤、老化防止剤などの適宜な添加剤を配合することができる。ちなみにスチレン系エラストマにオレフィン系ポリマーを加えることでタックや強度を調節することができる。
【００２８】
なお前記の接着性付与剤としては、例えばスチレン系樹脂やロジン系樹脂、石油系樹脂やテルペン系樹脂、あるいはそれらの水添物、ないし部分水添物などの適宜なものを１種又は２種以上用いることができる。また軟化剤としても、例えばパラフィン類やポリブテン、ポリイソブチレンやテルペン系等のオイル、あるいはそれらの水添物、ないし部分水添物などの適宜なものを１種又は２種以上用いることができる。
【００２９】
本発明においてホットメルトアプリケータを介した塗布時における流動やズレを防止した繊維状態の維持性や多孔質フィルムの目詰り防止、均一繊維の形成性などの点より好ましく用いうる接着性物質は、溶融粘度、殊に９０〜２５０℃でのそれが１５００ポイズ以下、就中２０〜５００ポイズ、特に５０〜２００ポイズとなるように調製したものである。
【００３０】
なお本発明による積層多孔基材を形成する多孔質フィルムや通気性基材や通気性接着層には、抗菌作用による衛生性の向上などを目的に必要に応じて抗菌剤を配合することもできる。
【００３１】
本発明による積層多孔基材は、例えば使捨てカイロの収納袋などの如く通気性を有することが求められる各種の用途に好ましく用いることができる。その使捨てカイロの例を図３に示した。これは、発熱体収容用基材８におけるヒートシール層８１と積層多孔基材７の多孔質フィルム１の周縁をヒートシール８２してなる収納袋の発熱体収容用基材８と積層多孔基材７との間の空隙内に発熱体９を収容して封入処理したものからなる。なお８３は、衣類等に接着するための粘着層、８４はそれを仮着保護するセパレータである。
【００３２】
前記の収容袋は、ヒートシール方式のほか、例えば接着剤や縫製加工等の適宜な方式にて基材の端部を結合して袋体を形成する方法などの従来に準じた適宜な方法にて形成でき、その場合に本発明による使捨てカイロは、その収容袋に本発明による積層多孔基材を通気性を目的に少なくとも一部に用いたものであればよい。従ってその使用箇所は、収納袋の全面や片面、あるいはそれらの一部などの適宜な箇所とすることができる。
【００３３】
また袋に収納する発熱体についても、例えば金属粉や水、保水剤や酸化促進剤等からなる通気発熱性組成物の如く、収納袋の通気性に基づいて取り込んだ酸素（空気）との接触で発熱するものなどの適宜なものを用いることができ、従来の使捨てカイロにおける発熱体のいずれも用いうる。
【実施例】
【００３４】
実施例１
目付４０ｇ／ｍ2のポリアミド系不織布の上に施した紫外線硬化インクによる水玉模様からなる印刷層の上に、アプリケータータンク内にて１８０℃で溶融したポリアミド系ホットメルト接着剤（溶融粘度１００ポイズ）をカーテンスプレ方式で繊維化して展開堆積させ、坪量７ｇ／ｍ2の不織布状の通気性接着層を形成しつつ、その上に多孔質フィルムをラミネートして積層多孔基材を連続的に形成した。
【００３５】
なお前記において、通気性接着層における平均繊維径は、約１０μｍであった。また多孔質フィルムは、直鎖状低密度ポリエチレン１００重量部に炭酸カルシウム１２０重量部を配合したものを同じ製造ライン上で押出し成形してフィルムとし、それを一軸で４倍に延伸処理しつつラミネートしたものであり、平均孔径０．５μｍ、透湿度６００ｇ／ｍ2・dayのものである。
【００３６】
比較例
印刷層が積層体の外側となるようにポリアミド系不織布を用いたほかは実施例１に準じて積層多孔基材を得た。
【００３７】
評価試験
実施例、比較例で得た積層多孔基材について、印刷層の有無による通気性の変化を調べると共に、図３に準じた使捨てカイロを形成してその水玉模様の製造時の鮮明度、及びカイロ実用時における鮮明度の変化を調べ、実用性の総合評価を行った。
【００３８】
前記の結果を次表に示した。
【００３９】
【表１】
2008093474.tif 000003
【図面の簡単な説明】
【００４０】
【図１】積層多孔基材例の断面図
【図２】製造工程例の説明図
【図３】使捨てカイロ例の断面図
【符号の説明】
【００４１】
７：積層多孔基材
１：多孔質フィルム
２：通気性接着層
３：通気性基材
３１：印刷層
９：発熱体
【図１】
2008093474.tif 000004
【図２】
2008093474.tif 000005
【図３】
2008093474.tif 000006